微孔質の親水性シリカを有する断熱成形体を疎水化する方法であって、該成形体を少なくとも1種のオルガノシランで処理する方法において、該微孔質の親水性シリカを有する断熱成形体を収容しているチャンバ内に、反応条件下で気体状の1種又は複数種のオルガノシランを圧力差がΔp≧20mbarとなるまで導入することを特徴とする方法。前記オルガノシランを導入する前の前記チャンバ内圧力が大気圧より小さいことを特徴とする、請求項1記載の方法。前記オルガノシランを導入する前の前記チャンバ内圧力が大気圧であるか又は大気圧より大きいことを特徴とする、請求項1記載の方法。親水性シリカとして、熱分解法シリカ及び/又は二酸化ケイ素エーロゲルを用いることを特徴とする、請求項1から3までのいずれか1項記載の方法。前記オルガノシランを、Rn-Si-X4n、R3Si-Y-SiR3、RnSinOn、CH33-Si-O-SiCH32n-OH、HO-SiCH32-O-SiCH32n-OHから成る群から選択し、ここで、n=1~8;R=-H、-CH3、-C2H5;X=-Cl、-Br;-OCH3、-OC2H5、-OC3H8;Y=NH、Oである、ことを特徴とする、請求項1から4までのいずれか1項記載の方法。前記オルガノシランを、液状又は気体状で前記チャンバ内に導入することを特徴とする、請求項1から5までのいずれか1項記載の方法。前記オルガノシランの添加と同時に又は続けて、水、アルコール及び/又はハロゲン化水素を供給することを特徴とする、請求項1から6までのいずれか1項記載の方法。前記の用いられる微孔質の親水性断熱成形体が、さらに、不透明剤、繊維及び/又は微細な無機フィラーを含有することを特徴とする、請求項1から7までのいずれか1項記載の方法。前記の用いられる微孔質の親水性シリカ含有の断熱成形体が、熱分解法二酸化ケイ素及び/又は二酸化ケイ素エーロゲル45~95質量、好ましくは55~90質量、不透明剤5~20質量、好ましくは7~15質量、微細な無機フィラー5~35質量、好ましくは10~30質量並びに繊維0~12質量、好ましくは1~5質量を含有することを特徴とする、請求項1から8までのいずれか1項記載の方法。前記の用いられる微孔質の親水性シリカ含有の断熱成形体が穿孔されていることを特徴とする、請求項1から9までのいずれか1項記載の方法。前記チャンバ内の温度が20°C~300°Cであることを特徴とする、請求項1から10までのいずれか1項記載の方法。前記の用いられる微孔質の親水性シリカ含有の断熱成形体を、前記オルガノシランを添加する時点から、前記チャンバ内でさらに1分間~1時間放置することを特徴とする、請求項1から11までのいずれか1項記載の方法。建築用空洞ブロックにおける断熱材、マルチレイヤーの建材における断熱コア材、建物の内断熱及び外断熱のための断熱材複合システムの断熱コア材、中空壁における断熱材、炉構造物の断熱材又は真空断熱パネルを製造するために、請求項1から12までのいずれか1項記載の方法に従って製造された断熱成形体を用いる使用。